Состав раствора для получения фильтрующего материала для тонкой очистки масел и топлив

1. Состав раствора для получения электроформованием фильтрующего материала, отличающийся тем, что он содержит фенолформальдегидную смолу резольного типа и метилолполиамидную смолу при их массовом соотношении 30:70-80:20 соответственно, добавку поливинилбутираля, сшивающие агенты: паратолуолсульфокислоту и малеиловую кислоту и растворитель этиловый спирт с добавкой разбавителя: этилацетата или бутилацетата.
2. Состав раствора по п. 1, отличающийся тем, что при общей концентрации формовочного раствора 17,0-21,5 мас.% сшивающие агенты добавляются в количестве 1,0-2,2% паратолуолсульфокислоты и 0,5-3,0% малеиновой кислоты от массы сухого вещества, поливинилбутираль добавляется в количестве 2,0-6,0% от массы сухого вещества, а разбавители добавляются в количестве 10-50% от массы жидких компонентов.
3. Состав раствора по п. 1, отличающийся тем, что динамическая вязкость находится в пределах 0,2-0,65 Па⋅с, а удельная электропроводность 90-450 мкСм/см, при этом получается фильтрующий материал со средним диаметром волокон 0,3-5,0 мкм, прочностью на разрыв не менее 0,6 МПа и относительным удлинением при разрыве не менее 8%.
4. Применение фильтрующего материала, полученного из раствора, охарактеризованного в любом из пп. 1-3, в составе фильтров, преимущественно используемых для тонкой очистки масел и топлив при температуре до 140°С в авиационной технике и системах обеспечения топливом.